ТРУБНОЕ РЕЗЬБОВОЕ СОЕДИНЕНИЕ С КЛИНОВИДНОЙ РЕЗЬБОЙ И ТВЕРДОСМАЗОЧНЫМ ПОКРЫТИЕМ И СПОСОБ ЕГО ИЗГОТОВЛЕНИЯ

1. Трубное резьбовое соединение, содержащее ниппель с наружной клиновидной резьбой, совместимой с соответствующей внутренней клиновидной резьбой муфты, и твердосмазочное покрытие, прикрепленное постоянным образом к внутренней и/или наружной клиновидной резьбе.
2. Трубное соединение по п.1, в котором твердосмазочное покрытие состоит из по меньшей мере двух слоев материала.
3. Трубное соединение по п.2, в котором по крайней мере один из слоев материала представляет собой сухое антикоррозийное покрытие из эпоксидной смолы, содержащей частицы цинка.
4. Трубное соединение по п.2, в котором по крайней мере один из слоев материала представляет собой сухое смазочное покрытие.
5. Трубное соединение по п.2, в котором по крайней мере один из слоев материала имеет толщину от 15 до 35 мкм.
6. Трубное соединение по п.2, в котором по крайней мере один из слоев материала имеет толщину от 20 до 30 мкм.
7. Трубное соединение по п.2, в котором по крайней мере один из слоев материала имеет толщину от 10 до 20 мкм.
2
8. Трубное соединение по п.2, в котором по крайней мере один из слоев материала состоит из смеси дисульфида молибдена (MoS) и других твердых смазывающих веществ в неорганическом связующем веществе.
9. Трубное соединение по п.1, в котором перед нанесением твердосмазочного покрытия поверхность внутренней и/или наружной клиновидной резьбы подвергнута поверхностной обработке.
10. Трубное соединение по п.9, в котором поверхностная обработка представляет собой абразивную пескоструйную обработку или нанесение фосфатного покрытия.
11. Трубное соединение по п.1, в котором твердосмазочное покрытие способно выдерживать повышенные температуры от 200°С до 350°С.
12. Трубное соединение по п.1, в котором профиль внутренней и наружной клиновидной резьбы в поперечном сечении имеет форму типа «ласточкин хвост».
13. Трубное соединение по п.1, в котором внутренняя и наружная клиновидная резьба имеют среднее значение шероховатости поверхности в диапазоне от приблизительно 2 до приблизительно 6 мкм.
14. Трубное соединение по п.1, в котором твердосмазочное покрытие содержит сухое антикоррозийное покрытие с диспергированными в нем частицами твердой смазки.
15. Способ изготовления соединения с клиновидной резьбой, включающий в себя:
нарезание внутренней клиновидной резьбы на муфту и нарезание наружной клиновидной резьбы на ниппель, причем внутренняя и наружная клиновидная резьба соответствуют друг другу; и
нанесение прикрепляемого постоянным образом твердосмазочного покрытия на внутреннюю и/или наружную клиновидную резьбу.
16. Способ по п.15, в котором нанесение прикрепляемого постоянным образом покрытия на внутреннюю клиновидную резьбу и/или наружную клиновидную резьбу включает в себя нанесение по крайней мере двух слоев материала покрытия.
17. Способ по п.15, дополнительно включающий в себя обеспечение среднего значения шероховатости поверхности внутренней и/или наружной клиновидной резьбы перед нанесением по меньшей мере одного слоя прикрепляемого постоянным образом покрытия в диапазоне от приблизительно 2 до приблизительно 6 мкм.
18. Способ по п.17, в котором для достижения среднего значения шероховатости поверхности внутренней и/или наружной клиновидной резьбы в диапазоне приблизительно от 2 до 6 мкм осуществляют обработку указанной поверхности, представляющую собой абразивную пескоструйную обработку или нанесение фосфатного покрытия.